СПОСОБ ПОЛУЧЕНИЯ ТРИГАЛОГЕНСИЛАНА

1. Способ получения тригалогенсилана, включающий:
3
1
10
3
взаимодействие органотригалогенсилана формулы RSiX (I), где R представляет собой углеводородную группу C-C, а каждый X независимо представляет собой галоген, с водородом, причем молярное соотношение органотригалогенсилана и водорода находится в диапазоне от 0,009:1 до 1:2300, в присутствии катализатора, содержащего металл, выбранный из (i) Re, (ii) смеси, содержащей Re и по меньшей мере один элемент, выбранный из Pd, Ru, Mn, Cu и Rh, (iii) смеси, содержащей Ir и по меньшей мере один элемент, выбранный из Pd и Rh, (iv) Mn, (v) смеси, содержащей Mn и Rh, (vi) Ag, (vii) Mg и (viii) Rh, при температурах от 300 до 800°C с образованием тригалогенсилана формулы HSiX, где X такой, как определено выше.
2. Способ по п.1, в котором молярное соотношение органотригалогенсилана и водорода находится в диапазоне от 1:3 до 1:2300, и металл выбирают из (i) Re, (ii) смеси, содержащей Re и по меньшей мере один элемент, выбранный из Pd, Ru, Mn, Cu и Rh, (iii) смеси, содержащей Ir и по меньшей мере один элемент, выбранный из Pd и Rh, (iv) Mn, (v) смеси, содержащей Mn и Rh, (vi) Ag и (vii) Mg.
3. Способ по п.1 или 2, дополнительно включающий регенерацию тригалогенсилана.
1
10
4. Способ по п.1 или 2, в котором R представляет собой алкил C-C, а каждый X представляет собой хлор.
5. Способ по п.4, в котором R представляет собой метил, а каждый X представляет собой хлор.
6. Способ по п.1 или 2, в котором взаимодействие происходит при давлении реакции в диапазоне от более 0 до 2900 килопаскалей (изб.).
7. Способ по п.1 или 2, в котором взаимодействие происходит при температуре от 500 до 700 градусов Цельсия (°C).
8. Способ по п.1 или 2, в котором катализатор дополнительно содержит подложку.
9. Способ по п.8, в котором катализатор содержит Re на активированном угле; Re и Pd на активированном угле; Rh и Re на активированном угле; Ru и Re на активированном угле; Mn и Re на активированном угле; Re и Cu на активированном угле; Ag на активированном угле; Mn и Rh на активированном угле; Mg на активированном угле; Rh и Ir на активированном угле; Ir и Pd на активированном угле; или Rh на активированном угле.
10. Способ по п.1 или 2, дополнительно включающий регенерацию катализатора после взаимодействия водорода с органотригалогенсиланом в присутствии катализатора.
11. Способ по п.1 или 2, дополнительно включающий активацию катализатора до взаимодействия водорода и органотригалогенсилана в присутствии катализатора.
12. Способ по п.1 или 2, в котором взаимодействие происходит в реакторе с контактной частью, которая контактирует с органосиланом и водородом, причем содержание железа в контактной части составляет менее 20 процентов по весу.
2
2
13. Способ по п.1 или 2, дополнительно включающий получение дигалогенсилана на стадии взаимодействия, причем дигалогенсилан имеет формулу HSiX, где X такой, как определено для тригалогенсилана.
14. Способ по п.13, в котором взаимодействие дополнительно содержит разведение водорода газом-разбавителем и осуществляется при давлении от >1380 до 3450 килопаскалей (изб.).
15. Способ по п.3, в котором полученный тригалогенсилан используют для получения поликремния высокой чистоты или для получения полисилоксанов.